(57)【特許請求の範囲】
【請求項１】
植物由来成分を３０〜６５重量％含有するポリウレタン樹脂膜が、布帛の片面にコーティング法または接合法により形成されてなる合成皮革であって、
植物由来成分を３０〜６５重量％含有するポリウレタン多孔質膜に皮絞調の工程紙によって形成された植物由来成分を３０〜６５重量％含有する無孔膜を転写積層し、そののち無孔膜の厚み差を利用して、溶剤塗布による再溶解により造孔して通気性を発現させたことを特徴とする合成皮革。
【請求項２】
前記植物由来成分を３０〜６５％含有するポリウレタン樹脂を構成するポリオール成分としてヒマシ油ジオールを用いたことを特徴とする、請求項１に記載の合成皮革。
【請求項３】
前記ヒマシ油ジオールがヒマシ油系ポリエーテルポリエステルジオールであって、平均水酸基数が１．８〜２．１個であり、水酸基価が４１〜８５ｍｇＫＯＨ／ｇであることを特徴とする、請求項２に記載の合成皮革。
【請求項４】
温度７０℃、湿度９５％の条件下における加水分解性評価試験において３週間経過後の引張強度の保持率が８０％以上であることを特徴とする、請求項１〜３のいずれか１項に記載の合成皮革。
【発明の詳細な説明】
【技術分野】
【０００１】
本発明は合成皮革（人工皮革）に関し、より具体的には衣料用途、中でもゴルフ、野球のバッティング用の手袋等の耐久性と通気性を要求されるスポーツ衣料用途に好適に用いられ、また昨今の地球温暖化対策における環境負荷の低減のために、カーボンニュートラルに寄与する植物由来成分を含有する合成皮革に関する。
【背景技術】
【０００２】
植物由来成分よりなる樹脂としてはポリ乳酸樹脂が広く知られており、生分解性を特長とする（例えば特許文献１）。
【０００３】
しかしながら、生分解性が良好な合成皮革は、耐久性を要求される用途では実使用において問題が発生することが懸念される。現在の一般的なポリ乳酸樹脂は、加水分解性評価試験（７０℃×９５％ＲＨ）で１週間でも強度の保持が難しく、耐久性の要求される用途においては使用されていないのが実情である。
【０００４】
すなわち、植物由来成分としてポリ乳酸を使用した生分解性の良い合成皮革の実用化は未だ実現していない。
【特許文献１】特開２００２−２０５３０号公報
【発明の開示】
【発明が解決しようとする課題】
【０００５】
本発明は、上記に鑑みてなされたものであり、ポリ乳酸樹脂のような植物由来成分だけでは解決出来ない加水分解に対する耐久性の問題を解決解決した、環境負荷低減可能な合成皮革を提供することを目的とする。
【課題を解決するための手段】
【０００６】
本発明者らは、鋭意検討の結果、織物・編物・不織布の片面にコーティング法、接合法または、含浸法による植物由来成分を３０〜６５％（重量％、以下同様）含有するポリウレタン樹脂を使用することにより、上記課題が解決できることを見出し、本発明の完成に至った。
【０００７】
すなわち本発明の合成皮革は、上記の課題を解決するために、植物由来成分を３０〜６５重量％含有するポリウレタン樹脂膜が、布帛の片面にコーティング法または接合法により形成されてなるものであって、植物由来成分を３０〜６５重量％含有するポリウレタン多孔質膜に皮絞調の工程紙によって形成された植物由来成分を３０〜６５重量％含有する無孔膜を転写積層し、そののち無孔膜の厚み差を利用して、溶剤塗布による再溶解により造孔して通気性を発現させてなるものとする。
【００１１】
上記ポリウレタン樹脂を構成するポリオール成分としてはヒマシ油ジオールが好適に用いられる。
【００１２】
上記ヒマシ油ジオールはヒマシ油系ポリエーテルポリエステルジオールであって、平均水酸基数が１．８〜２．１個であり、水酸基価が４１〜８５ｍｇＫＯＨ／ｇであることが特に好ましい。
【００１３】
本発明の合成皮革は、温度７０℃、湿度９５％の条件下における加水分解性評価試験において３週間経過後の引張強度の保持率が８０％以上である耐久性をもつことが好ましい。
【発明の効果】
【００１４】
本発明の合成皮革は、既存の石油系成分よりなるポリウレタン樹脂によって製造された、家具・衣料・履物・スポーツ手袋等の各用途で展開されている商品と同等、もしくはそれ以上の耐久性を有するものとなる。また、植物由来成分使用によるカーボンニュートラルにより、地球温暖化防止対策の一環として環境負荷の低減に寄与するものとなる。
【００１５】
また、ポリウレタン樹脂のポリオール成分としてヒマシ油系ポリオールを主に使用することにより、ポリ乳酸樹脂などの生分解性を有する植物由来成分樹脂の問題である耐久性を向上させることができ、加水分解性評価試験（７０℃×９５％ＲＨ）において、石油系成分よりなるポリカーボネート系ポリウレタンと同等の、又はそれ以上の耐久性を実現することが可能となる。
【発明を実施するための最良の形態】
【００１６】
本発明の合成皮革は、上記の通り、片面にコーティング法または接合法による植物由来成分を含有するポリウレタン樹脂膜が形成されたものである。以下、本発明について、より詳細に説明する。
【００１７】
１．布帛について
本発明の合成皮革に用いる基材としては、使用目的等に応じて必要なものを適宣用いることができ、例としては、ポリアミド繊維（ナイロン繊維）、ポリエステル繊維等の合成繊維；アセテート繊維、レーヨン繊維等の半合成繊維；綿、羊毛等の天然繊維が挙げられ、これら各種の繊維を単独で又は２種以上混合して用いることができる。またその組織も特に限定されず、織物、編物、不織布等を適宜用いることができる。
【００１８】
２．ポリウレタン樹脂膜について
植物由来成分を３０〜６５重量％含有するポリウレタン樹脂としては、ポリオール成分として２価の植物由来ポリオール等の植物由来成分を主に用いて合成したものを好適に用いることができる。
【００１９】
２価の植物由来ポリオールとしては、加水分解性に優れたポリウレタン樹脂を得ることができることから、ヒマシ油ジオールを好適に用いることができる。
【００２０】
ヒマシ油は、主に次式で表されるリシノレイン酸のトリグリセライドであり、
【化１】
0005090320.tif 000002
【００２１】
リシノレイン酸は次式で表される構造を有する化合物である。
【化２】
0005090320.tif 000003
【００２２】
本発明でいうヒマシ油ジオールとはヒマシ油に由来するジオールであり、中でもヒマシ油系ポリエーテルポリエステルジオールであって、平均水酸基数が１．８〜２．１個であり、水酸基価が４１〜８５ｍｇＫＯＨ／ｇであるものが好ましく、特に平均水酸基数が１．９５〜２．０５個のものを好適に用いることができる。水酸基数が２．１個を越えると３価のポリオールの分枝あるいは架橋構造の生成のために、樹脂膜を形成するためのコーティングに適したポリウレタン樹脂を得ることが困難となる。すなわち、本発明で用いるウレタン樹脂は、構造が線状であり、分枝あるいは架橋構造をあまり持たず、布帛にコーティング可能な溶液の粘性を持つことが好ましい。分枝構造が増加すると粘性が大きくなり、コーティングに適さなくなる。また、架橋構造になると極微量でも粘性変化が起こり、少量でも粘性変化が大きく、さらに架橋量が増加するとウレタン樹脂溶液を得ることができなくなる。
【００２３】
ポリウレタン樹脂中の植物由来成分の割合は、環境負荷の軽減の点からはより多いほうが好ましいが、ポリウレタン樹脂膜の性能を向上させて本発明の目的とする合成皮革を得るために、下限を３０重量％、上限を６５重量％とする。
【００２４】
３．合成皮革の特性及び製法について
本発明の合成皮革は、湿度９５％の条件下における加水分解性評価試験において３週間経過後の引張強度の保持率が８０％以上であることが好ましい。
【００２５】
本発明においては、上記のようにポリウレタンの原料である２価のポリオールとして、ヒマシ油に由来する上記ポリエーテルポリエステルポリオールを用いることにより、合成皮革の引張強度の加水分解性評価試験３週間経過後における保持率を８０％以上とすることが可能となる。さらに、１５週間経過後においても引張強度の保持率が５０％以上という、通常のポリエステルポリオールを用いた場合の５倍以上の、非常に耐久性のある合成皮革が得られる。
【００２６】
上記植物由来成分を含有するポリウレタン樹脂を得るための方法としては、例えば、ジメチルホルムアミド（ＤＭＦ）やジメチルスルホキシド（ＤＭＳＯ）等に代表される極性溶剤や、メチルエチルケトン（ＭＥＫ）、トルエン、キシレン等の溶剤に、ヒマシ油ジオール等の２価の植物由来ポリオールを溶解し、ここに２価のイソシアネート（ヘキサメチレンジイソシアネート、イソホロンジイソシアネート、ジフェニルメタンジイソシアネート：ＭＤＩ、水添ＭＤＩなど）を添加し、充分に反応させ、末端にイソシアネートまたは、水酸基を有するプレポリマーを調製したのち、ジオール（石油由来のエチレングリコール、プロピレングリコール、ブチレングリコール等、植物由来の１，３−プロパンジオール、１，２−ヘキサンジオール等）、又は２価のイソシアネート（ヘキサメチレンジイソシアネート、イソホロンジイソシアネート、ジフェニルメタンジイソシアネート（ＭＤＩ）、水添ＭＤＩなど）を添加し、鎖長延長反応で重合度を上げる方法を用いることができる。但し、本発明で用いるポリウレタン樹脂の合成方法は上記方法に限定されるものではない。
【００２７】
上記において、２価の植物由来ポリオールと２価のイソシアネートとを反応させてプレポリマーを形成する際には、必要に応じて、２価の植物由来ポリオールに加えて、それ以外のポリオール、例えばポリエステルポリオール、ポリエーテルポリオールを共重合することも可能である。より具体的には、２価の石油由来のポリオールである、ポリエチレンアジペート、ポリブチレンアジペート、ポリカプロラクトンジオール、ポリエチレングリコール、ポリプロピレングリコール、ポリテトラメチレングリコール等が共重合可能である。あるいはポリカーボネートポリオール、シリコーン系ポリオール、フッ素系ポリオール、ポリアミド系ポリオール等を共重合して用いることもできる。これら植物由来ポリオール以外のポリオールはポリオール全量中５０重量％（固形分比）以下の割合で混合可能であるが、植物由来比率を低減しないためにも、混合量は２５重量％（固形分比）以下であることが望ましい。
【００２８】
本発明の合成皮革の製造方法については、布帛への植物由来成分を含有するポリウレタン樹脂膜の積層方法としては、布帛にダイレクトにコーティングをする方法（コーティング法）や、ディッピングにより含浸する方法がある。
【００２９】
上記コーティング方法では、ナイフコーティング、ナイフオーバーロールコーティング、リバースロールコーティングなどの各種のコーティング方法が使用可能である。
【００３０】
また、接合法としては、例えば離型紙にコーティング等で形成したポリウレタン樹脂膜を接着剤でドットもしくは全面接着で布帛に積層したのち離型紙を剥離する方法が用いられるが、これに限定されない。
【００３１】
多孔膜を形成する好ましい態様の例としては、植物由来成分を含有するポリウレタン樹脂を水に可溶な極性溶剤（ＤＭＦ、ＤＭＳＯなど）に溶解してなるポリウレタン樹脂溶液を基材にコーティングし、これを水中あるいは極性溶媒を含有する水溶液中で湿式ゲル化させて多孔質膜を形成する方法が挙げられる。
【００３２】
多孔質膜に無孔膜を積層する場合、表面層の無孔膜については、離型紙にポリウレタン樹脂溶液をコーティングし、溶剤を乾燥させて形成したものを接着剤で全面接着する方法、あるいは無孔膜形成時に半乾燥状態で多孔層形成後の基材に積層したのち離型紙を剥離する方法があるが、これらに限定されない。
【００３３】
好ましい態様の例としては、多孔質膜に皮絞調の工程紙によって形成された無孔膜を転写積層し、そののち無孔膜の厚み差を利用して、溶剤塗布による再溶解により造孔して通気性を発現させることができる。例えばグラビアコーターにて溶剤を表面に塗布することで、絞柄の山谷の膜厚差により、谷部分が溶解されると同時に中間体表面も溶解される結果、湿式製法で形成された連続孔により通気性が発現する。
【実施例】
【００３４】
以下、実施例により本発明をさらに具体的に説明するが、本発明は以下の実施例によつて限定されるものではない。なお、以下の実施例を含む本願明細書等における諸性能の測定方法としては以下のものを用いた。また、％は重量％である。
【００３５】
（測定方法）
（１）ジャングルテスト：７０℃、相対湿度９５％の高湿恒温槽において加水分解を促進させ、テスト前の引張強度に対するテスト後の引張強度の割合（％）を調べた。
【００３６】
（２）引張強度測定：オリエンテック社製ＳＴＡ−１２２５引張試験機で１００ｍｍ／分の速度で測定した。
【００３７】
（３）摩耗強度測定：（株）大栄化学精器製作所製テーバー式磨耗試験機、磨耗輪として米国テーバー社製ＣＳ−１０を用い、１ｋｇ荷重×２０００回の試験条件で級判定（５段階）を行った。
【００３８】
（４）５％ＮａＯＨ水溶液による煮沸試験：ステンレス製のバットを電磁誘導式電熱器で煮沸（おおよそ１００℃）状態の中に浸漬して膜の溶解の発生を観察し、時間経過を分で評価した。
【００３９】
（５）通気度測定：（株）大栄精器機製フラジール通気度試験ＡＰ−３６０を用いて測定した。
【００４０】
＜植物由来ポリウレタン樹脂３０％溶液１＞
ヒマシ油ジオール１（伊藤製油（株）製、ＰＨ−５００２、平均水酸基数：２．０３個、水酸基価：４３ｍｇＫＯＨ／ｇ）７６．８ｇとヒマシ油ジオール２（伊藤製油（株）製、Ｈ−５６、平均水酸基数：２．０３個、水酸基価：８３ｍｇＫＯＨ／ｇ）１９．２ｇと、ポリブチレンアジペート（日本ポリウレタン（株）製、ＢＡ−２０００）４ｇ及びジメチルホルムアミド（以下、ＤＭＦと略記する）１２１ｇを１リットルのセパラブルコルベンにいれて溶解し、４５℃に調温しながらＭＤＩ４１．７ｇを添加し、おおよそ１時間、４５℃で反応させ、プレポリマーとした。この後温度を６０℃に昇温し、１，４−ブチレングリコール１０．８ｇを添加し、６０℃で鎖長延長反応をさせ、粘度上昇に合わせてＤＭＦ２３５ｇを分割添加しながら重合を行った。約８時間で重合が終わり、植物由来率６３％（固形分中比率）のポリウレタン樹脂３０％溶液が得られた。
【００４１】
＜植物由来ポリウレタン樹脂３０％溶液２＞
ヒマシ油ジオール１（伊藤製油（株）製、ＰＨ−５００２、平均水酸基数：２．０３個、水酸基価：４３ｍｇＫＯＨ／ｇ）３２ｇとヒマシ油ジオール２（伊藤製油（株）製、Ｈ−５６、平均水酸基数：２．０３個、水酸基価：８３ｍｇＫＯＨ／ｇ）４８ｇと、ポリブチレンアジペート（日本ポリウレタン（株）製、ＢＡ−２０００）２０ｇ及びジメチルホルムアミド（以下、ＤＭＦと略記する）１３９ｇを１リットルのセパラブルコルベンにいれて溶解し、４５℃に調温しながらＭＤＩ５２．７ｇを添加し、おおよそ１時間、４５℃で反応させ、プレポリマーとした。この後温度を６０℃に昇温し、１，４−ブチレングリコール１３．９ｇを添加し、６０℃で鎖長延長反応をさせ、粘度上昇に合わせてＤＭＦ２５０ｇを分割添加しながら重合を行った。約８時間で重合が終わり、植物由来率４８％（固形分中比率）のポリウレタン樹脂３０％溶液が得られた。
【００４２】
＜植物由来ポリウレタン樹脂３０％溶液３＞
ヒマシ油ジオール１（伊藤製油（株）製、ＰＨ−５００２、平均水酸基数：２．０３個、水酸基価：４３ｍｇＫＯＨ／ｇ）４２ｇとヒマシ油ジオール２（伊藤製油（株）製、Ｈ−５６、平均水酸基数：２．０３個、水酸基価：８３ｍｇＫＯＨ／ｇ）２８ｇと、ポリブチレンアジペート（日本ポリウレタン（株）製、ＢＡ−２０００）３０ｇ及びＤＭＦ１４０ｇを１リットルのセパラブルコルベンにいれて溶解し、４５℃に調温しながらＭＤＩ５２ｇを添加し、おおよそ１時間、４５℃で反応させ、プレポリマーとした。この後温度を６０℃に昇温し、１，４−ブチレングリコール１４ｇを添加し、６０℃で鎖長延長反応をさせ、粘度上昇に合わせてＤＭＦ２４７ｇを分割添加しながら重合を行った。約８時間で重合が終わり、植物由来率４２．２％（固形分中比率）のポリウレタン樹脂３０％溶液が得られた。
【００４３】
＜植物由来ポリウレタン樹脂３０％溶液４＞
ヒマシ油ジオール１（伊藤製油（株）製、ＰＨ−５００２、平均水酸基数：２．０３個、水酸基価：４３ｍｇＫＯＨ／ｇ）２４ｇとヒマシ油ジオール２（伊藤製油（株）製、Ｈ−５６、平均水酸基数：２．０３個、水酸基価：８３ｍｇＫＯＨ／ｇ）３６ｇと、ポリブチレンアジペート（日本ポリウレタン（株）製、ＢＡ−２０００）４０ｇ及びＤＭＦ１４０ｇを１リットルのセパラブルコルベンにいれて溶解し、４５℃に調温しながらＭＤＩ５１．２ｇを添加し、おおよそ１時間、４５℃で反応させ、プレポリマーとした。この後温度を６０℃に昇温し、１，４−ブチレングリコール１３．５ｇを添加し、６０℃で鎖長延長反応をさせ、粘度上昇に合わせてＤＭＦ２４４ｇを分割添加しながら重合を行った。約８時間で重合が終わり、植物由来率３６．４％（固形分中比率）のポリウレタン樹脂３０％溶液が得られた。
【００４４】
＜植物由来ポリウレタン樹脂３０％溶液５＞
ヒマシ油ジオール１（伊藤製油（株）製、ＰＨ−５００２、平均水酸基数：２．０３個、水酸基価：４３ｍｇＫＯＨ／ｇ）２０ｇとヒマシ油ジオール２（伊藤製油（株）製、Ｈ−５６、平均水酸基数：２．０３個、水酸基価：８３ｍｇＫＯＨ／ｇ）３０ｇと、ポリブチレンアジペート（日本ポリウレタン（株）製、ＢＡ−２０００）５０ｇ及びＤＭＦ１４０ｇを１リットルのセパラブルコルベンにいれて溶解し、４５℃に調温しながらＭＤＩ５０．５ｇを添加し、おおよそ１時間、４５℃で反応させ、プレポリマーとした。この後温度を６０℃に昇温し、１，４−ブチレングリコール１３．３ｇを添加し、６０℃で鎖長延長反応をさせ、粘度上昇に合わせてＤＭＦ２４２ｇを分割添加しながら重合を行った。約８時間で重合が終わり、植物由来率３０．５％（固形分中比率）のポリウレタン樹脂３０％溶液が得られた。
【００４５】
＜石油由来ポリウレタン樹脂３０％溶液＞
ポリブチレンアジペート（日本ポリウレタン（株）製、ＢＡ−２０００）１００ｇ及びＤＭＦ１４４ｇを１リットルのセパラブルコルベンにいれて溶解し、４５℃に調温しながらＭＤＩ４６．９ｇを添加し、おおよそ１時間、４５℃で反応させ、プレポリマーとした。この後温度を６０℃に昇温し、１，４−ブチレングリコール１２．４ｇを添加し、６０℃で鎖長延長反応をさせ、粘度上昇に合わせてＤＭＦ２７８ｇを分割添加しながら重合を行った。約８時間で重合が終わり、石油由来率１００％（固形分中比率）のポリウレタン樹脂３０％溶液が得られた。
【００４６】
［実施例１］
基材として、片面起毛処理をしたナイロントリコット（密度：ウエル４２本／ｉｎ・コース５４本／ｉｎ、フロント５０デニール／４８フィラメント、バック３０デニール／１０フィラメント経編ハーフトリコット）に加工時の通過性・寸法安定性を付与する目的でレーヨン素材の織物（打ち込み本数９０本／ｉｎ）を起毛面とは逆の面にアクリル／酢酸ビニール系のエマルジョン樹脂をバインダーとしてラミネートした複合素材を使用した。
【００４７】
コーティングの前処理として基材を水に浸漬し、マングルにて基材重量に対して８０〜９０％の水の付着となるよう調整した。
【００４８】
つぎに＜植物由来ポリウレタン樹脂３０％溶液１＞１００．０重量部、ＤＭＦ１２０重量部、アニオン系界面活性剤（第一工業製薬（株）製、ネオコール（登録商標）ＳＷ−Ｃ）３．０重量部、ノニオン系添加剤（大日本インキ化学工業（株）製、クリスボン（登録商標）アシスターＳＤ−７）２．０重量部、顔料（大日本インキ化学工業（株）製、ダイラック（登録商標）Ｌ−７５６０）２０．０重量部を添加攪拌し、植物由来率６１．８％（固形分中比率）のポリウレタン配合溶液を得た。
【００４９】
前処理を行った基材にナイフオーバーロールコーターで８００ｇ／ｍ２の塗布量でコーティングし、ＤＭＦ１０重量％含有する水溶液を凝固浴とする浴槽に３０℃で１０分間浸漬してポリウレタン樹脂配合液を析出凝固させ、つぎに８０℃の温湯で、３０分間浸漬洗浄を行い、１２０℃の熱風にて乾燥し、植物由来率６１．８％（積層樹脂層の固形分中比率）の中間体を得た。
【００５０】
つぎに＜植物由来ポリウレタン樹脂３０％溶液１＞１００．０重量部に溶剤メチルエチルケトン１２０重量部、アクリルシリコーン（信越シリコーン（株）製、ＫＰ−３６６）２重量部、顔料（大日精化工業（株）製、ＢＳ−７８０）３０重量部を添加攪拌し、植物由来率４８．８％（固形分中比率）のポリウレタン樹脂配合液を得た。
【００５１】
つぎにナイフオーバーロールコーターで工程紙（大日本印刷（株）製、ＤＥ−４３）に４０ｇ／ｍ２の塗布量でコーティングを行い、７０℃の乾燥機で３０秒間予備乾燥を行い、樹脂配合液の溶剤が残留した半乾燥状態で先に作成した中間体の樹脂面と貼り合わせ、中間体表面が、残留溶剤で溶解することで一体化させ、１４０℃の熱風で乾燥した。これにより６μの厚みの無孔膜が中間体に形成された。
【００５２】
工程紙を剥離することによって皮革調の柄が転写されたシート材が得られた。
【００５３】
つぎにグラビアコーターにて１５０メッシュに彫刻されたロールで溶剤ＤＭＦを１５ｇ／ｍ２の塗布量で表面に塗布することで、絞柄の山谷の谷部分及び中間体表面を溶解させ、湿式製法で形成された連続孔により通気性を発現させた。
【００５４】
そして、補強材としたレーヨン織物を剥離することで、植物由来率６１．１％（積層樹脂固形分中比率）の合成皮革を得た。その評価結果を表１に示す。
【００５５】
［実施例２］
基材として、片面起毛処理をしたナイロントリコット（密度：ウエル４２本／ｉｎ・コース５４本／ｉｎ、フロント５０デニール／４８フイラメント、バック３０デニール／１０フィラメント経編ハーフトリコット）に加工時の通過性・寸法安定性を付与する目的でレーヨン素材の織物（打ち込み本数９０本／ｉｎ）を起毛面とは逆の面にアクリル／酢酸ビニール系のエマルジョン樹脂をバインダーとしてラミネートした複合素材を使用した。
【００５６】
コーティングの前処理として基材を水に浸漬し、マングルにて基材重量に対して８０〜９０％の水の付着となるよう調整した。
【００５７】
つぎに＜植物由来ポリウレタン樹脂３０％溶液２＞１００．０重量部、ＤＭＦ１２０重量部、アニオン系界面活性剤（第一工業製薬（株）製、ネオコール（登録商標）ＳＷ−Ｃ）３．０重量部、ノニオン系添加剤（大日本インキ化学工業（株）製、クリスボン（登録商標）アシスターＳＤ−７）２．０重量部、顔料（大日本インキ化学工業（株）製、ダイラック（登録商標）Ｌ−７５６０）２０．０重量部を添加攪拌し、植物由来率４７．１％（固形分中比率）のポリウレタン配合溶液を得た。
【００５８】
前処理を行った基材にナイフオーバーロールコーターで８００ｇ／ｍ２の塗布量でコーティングし、ＤＭＦ１０重量％含有する水溶液を凝固浴とする浴槽に３０℃で１０分間浸漬してポリウレタン樹脂配合液を析出凝固させ、つぎに８０℃の温湯で、３０分間浸漬洗浄を行い、１２０℃の熱風にて乾燥し、植物由来率４７．１％（積層樹脂層の固形分中比率）の中間体を得た。
【００５９】
つぎに＜植物由来ポリウレタン樹脂３０％溶液２＞１００．０重量部に溶剤メチルエチルケトン１２０重量部、アクリルシリコーン（信越シリコーン（株）製、ＫＰ−３６６）２重量部、顔料（大日精化工業（株）製、ＢＳ−７８０）３０重量部を添加攪拌し、植物由来率３７．９％（固形分中比率）のポリウレタン樹脂配合液を得た。
【００６０】
つぎにナイフオーバーロールコーターで工程紙（大日本印刷（株）製、ＤＥ−４３）に４０ｇ／ｍ２の塗布量でコーティングを行い、７０℃の乾燥機で３０秒間予備乾燥を行い、樹脂配合液の溶剤が残留した半乾燥状態で先に作成した中間体の樹脂面と貼り合わせ、中間体表面が、残留溶剤で溶解することで一体化させ、１４０℃の熱風で乾燥した。これにより６μの厚みの無孔膜が中間体に形成された。
【００６１】
工程紙を剥離することによって皮革調の柄が転写されたシート材が得られた。
【００６２】
つぎにグラビアコーターにて１５０メッシュに彫刻されたロールで溶剤ＤＭＦを１５ｇ／ｍ２の塗布量で表面に塗布することで、絞柄の山谷の谷部分及び中間体表面を溶解させ、湿式製法で形成された連続孔により通気性を発現させた。
【００６３】
そして、補強材としたレーヨン織物を剥離することで、植物由来率４６．６％（積層樹脂固形分中比率）の合成皮革を得た。その評価結果を表１に示す。
【００６４】
［実施例３］
基材として、片面起毛処理をしたナイロントリコット（密度：ウエル４２本／ｉｎ・コース５４本／ｉｎ、フロント５０デニール／４８フイラメント、バック３０デニール／１０フィラメント経編ハーフトリコット）に加工時の通過性・寸法安定性を付与する目的でレーヨン素材の織物（打ち込み本数９０本／ｉｎ）を起毛面とは逆の面にアクリル／酢酸ビニール系のエマルジョン樹脂をバインダーとしてラミネートした複合素材を使用した。
【００６５】
コーティングの前処理として基材を水に浸漬し、マングルにて基材重量に対して８０〜９０％の水の付着となるよう調整した。
【００６６】
つぎに＜植物由来ポリウレタン樹脂３０％溶液３＞１００．０重量部ＤＭＦ：１２０重量部、アニオン系界面活性剤（第一工業製薬（株）製、ネオコール（登録商標）ＳＷ−Ｃ）３．０重量部、ノニオン系添加剤（大日本インキ化学工業（株）製、クリスボン（登録商標）アシスターＳＤ−７）２．０重量部、顔料（大日本インキ化学工業（株）製、ダイラック（登録商標）Ｌ−７５６０）２０．０重量部を添加攪拌し、植物由来率４１．４％（固形分中比率）のポリウレタン配合溶液を得た。
【００６７】
前処理を行った基材にナイフオーバーロールコーターで８００ｇ／ｍ２の塗布量でコーティングし、ＤＭＦを１０重量％含有する水溶液を凝固浴とする浴槽に３０℃で１０分間浸漬してポリウレタン樹脂配合液を析出凝固させ、つぎに８０℃の温湯で、３０分間浸漬洗浄を行い、１２０℃の熱風にて乾燥し、植物由来率４１．４％（積層樹脂層の固形分中比率）の中間体を得た。
【００６８】
つぎに＜植物由来ポリウレタン樹脂３０％溶液３＞１００．０重量部に溶剤メチルエチルケトン：１２０重量部、アクリルシリコーン（信越シリコーン（株）製、ＫＰ−３６６）２重量部、顔料（大日精化工業（株）製、ＢＳ−７８０）３０重量部を添加攪拌し、植物由来率３３．３％（固形分中比率）のポリウレタン樹脂配合液を得た。
【００６９】
つぎにナイフオーバーロールコーターで工程紙（大日本印刷（株）製、ＤＥ−４３）に４０ｇ／ｍ２の塗布量でコーティングを行い、７０℃の乾燥機で３０秒間予備乾燥を行い、樹脂配合液の溶剤が残留した半乾燥状態で先に作成した中間体の樹脂面と貼り合わせ、中間体表面が、残留溶剤で溶解することで一体化させ、１４０℃の熱風で乾燥した。これにより６μの厚みの無孔膜が中間体に形成された。
【００７０】
工程紙を剥離することによって皮革調の柄が転写されたシート材が得られた。
【００７１】
つぎにグラビアコーターにて１５０メッシュに彫刻されたロールで溶剤ＤＭＦを１５ｇ／ｍ２を表面に塗布した。これにより、絞柄の山谷の谷部分及び中間体表面を溶解させ、湿式製法で形成された連続孔により通気性を発現させた。
【００７２】
そして、補強材としたレーヨン織物を剥離することで、植物由来率４１．０％（積層樹脂固形分中比率）の合成皮革を得た。その評価結果を表１に示す。
【００７３】
［実施例４］
基材として、起毛処理をしたナイロントリコット（密度：ウエル４２本／ｉｎ・コース５４本／ｉｎ、フロント５０デニール／４８フイラメント、バック３０デニール／１０フィラメント経編ハーフトリコット）に加工時の通過性・寸法安定性を付与する目的でレーヨン素材の織物（打ち込み本数９０本／ｉｎ）を起毛面とは逆の面にアクリル／酢酸ビニール系のエマルジョン樹脂をバインダーとしてラミネートした複合素材を使用した。
【００７４】
コーティングの前処理として基材を水に浸漬し、マングルにて基材重量に対して８０〜９０％の水の付着となるよう調整した。
【００７５】
つぎに＜植物由来ポリウレタン樹脂３０％溶液４＞１００．０重量部、ＤＭＦ１２０重量部、アニオン系界面活性剤（第一工業製薬（株）製、ネオコール（登録商標）ＳＷ−Ｃ）３．０重量部、ノニオン系添加剤（大日本インキ化学工業（株）製、クリスボン（登録商標）アシスターＳＤ−７）２．０重量部、顔料（大日本インキ化学工業（株）製、ダイラック（登録商標）Ｌ−７５６０）２０．０重量部を添加攪拌し、植物由来率３５．７％（固形分中比率）のポリウレタン配合溶液を得た。
【００７６】
前処理を行った基材にナイフオーバーロールコーターで８００ｇ／ｍ２の塗布量でコーティングし、ＤＭＦ１０重量％含有する水溶液を凝固浴とする浴槽に３０℃で１０分間浸漬してポリウレタン樹脂配合液を析出凝固させ、つぎに８０℃の温湯で、３０分間浸漬洗浄を行い、１２０℃の熱風乾燥し、植物由来率３５．７％（積層樹脂層の固形分中比率）の中間体を得た。
【００７７】
つぎに＜植物由来ポリウレタン樹脂３０％溶液４＞１００．０重量部に溶剤メチルエチルケトン１２０重量部、アクリルシリコーン（信越シリコーン（株）製、ＫＰ−３６６）２重量部、顔料（大日精化工業（株）製、ＢＳ−７８０）３０重量部を添加攪拌し、植物由来率２８．７％（固形分中比率）のポリウレタン樹脂配合液を得た。
【００７８】
つぎにナイフオーバーロールコーターで工程紙（大日本印刷（株）製、ＤＥ−４３）に４０ｇ／ｍ２の塗布量でコーティングを行い、７０℃の乾燥機で３０秒間予備乾燥を行い、樹脂配合液の溶剤が残留した半乾燥状態で先に作成した中間体の樹脂面と貼り合わせ、中間体表面が、残留溶剤で溶解することで一体化させ、１４０℃の熱風で乾燥した。これにより６μの厚みの無孔膜が中間体に形成された。
【００７９】
工程紙を剥離することによって皮革調の柄が転写されたシート材が得られた。
【００８０】
つぎにグラビアコーターにて１５０メッシュに彫刻されたロールで溶剤ＤＭＦを１５ｇ／ｍ２の塗布量で表面に塗布することで、絞柄の山谷の谷部分及び中間体表面を溶解させ、湿式製法で形成された連続孔により通気性を発現させた。
【００８１】
そして、補強材としたレーヨン織物を剥離することで、植物由来率３５．３％（積層樹脂固形分中比率）の合成皮革を得た。その評価結果を表１に示す。
【００８２】
［実施例５］
基材として、片面起毛処理をしたナイロントリコット（密度：ウエル４２本／ｉｎ・コース５４本／ｉｎ、フロント５０デニール／４８フイラメント、バック３０デニール／１０フィラメント経編ハーフトリコット）に加工時の通過性・寸法安定性を付与する目的でレーヨン素材の織物（打ち込み本数９０本／ｉｎ）を起毛面とは逆の面にアクリル／酢酸ビニール系のエマルジョン樹脂をバインダーとしてラミネートした複合素材を使用した。
【００８３】
コーティングの前処理として基材を水に浸漬し、マングルにて基材重量に対して８０〜９０％の水の付着となるよう調整した。
【００８４】
つぎに＜植物由来ポリウレタン樹脂３０％溶液５＞１００．０重量部ＤＭＦ１２０重量部、アニオン系界面活性剤（第一工業製薬（株）製、ネオコール（登録商標）ＳＷ−Ｃ）３．０重量部、ノニオン系添加剤（大日本インキ化学工業（株）製、クリスボン（登録商標）アシスターＳＤ−７）２．０重量部、顔料（大日本インキ化学工業（株）製、ダイラック（登録商標）Ｌ−７５６０）２０．０重量部を添加攪拌し、植物由来率４７．１％（固形分中比率）のポリウレタン配合溶液を得た。
【００８５】
前処理を行った基材にナイフオーバーロールコーターで８００ｇ／ｍ２の塗布量でコーティングし、ＤＭＦ１０重量％含有する水溶液を凝固浴とする浴槽に３０℃で１０分間浸漬してポリウレタン樹脂配合液を析出凝固させ、つぎに８０℃の温湯で、３０分間浸漬洗浄を行い、１２０℃の熱風乾燥し、植物由来率２９．９％（積層樹脂層の固形分中比率）の中間体を得た。
【００８６】
つぎに＜植物由来ポリウレタン樹脂３０％溶液５＞１００．０重量部に溶剤メチルエチルケトン１２０重量部、アクリルシリコーン（信越シリコーン（株）製、ＫＰ−３６６）２重量部、顔料（大日精化工業（株）製、ＢＳ−７８０）３０重量部を添加攪拌し、植物由来率２４．１％（固形分中比率）のポリウレタン樹脂配合液を得た。
【００８７】
つぎにナイフオーバーロールコーターで工程紙（大日本印刷（株）製、ＤＥ−４３）に４０ｇ／ｍ２の塗布量でコーティングを行い、７０℃の乾燥機で３０秒間予備乾燥を行い、樹脂配合液の溶剤が残留した半乾燥状態で先に作成した中間体の樹脂面と貼り合わせ、中間体表面が残留溶剤で溶解することで一体化させ、１４０℃の熱風で乾燥した。これにより６μの厚みの無孔膜が中間体に形成された。
【００８８】
工程紙を剥離することによって皮革調の柄が転写されたシート材が得られた。
【００８９】
つぎにグラビアコーターにて１５０メッシュに彫刻されたロールで溶剤ＤＭＦを１５ｇ／ｍ２の塗布量で表面に塗布した。これにより、絞柄の山谷の谷部分及び中間体表面を溶解させ、湿式製法で形成された連続孔により通気性を発現させた。
【００９０】
そして、補強材としたレーヨン織物を剥離することで、植物由来率２９．６％（積層樹脂固形分中比率）の合成皮革を得た。その評価結果を表１に示す。
【００９１】
［比較例］
基材として、起毛処理をしたナイロントリコット（密度：ウエル４２本／ｉｎ・コース５４本／ｉｎ、フロント５０デニール／４８フイラメント、バック３０デニール／１０フィラメント経編ハーフトリコット）に加工時の通過性・寸法安定性を付与する目的でレーヨン素材の織物（打ち込み本数９０本／ｉｎ）を起毛面とは逆の面にアクリル／酢酸ビニール系のエマルジョン樹脂をバインダーとしてラミネートした複合素材を使用した。
【００９２】
コーティングの前処理として基材を水に浸漬し、マングルにて基材重量に対して８０〜９０％の水の付着となるよう調整した。
【００９３】
つぎに＜石油由来ポリウレタン樹脂３０％溶液＞１００．０重量部、ＤＭＦ１２０重量部、アニオン系界面活性剤（第一工業製薬（株）製、ネオコール（登録商標）ＳＷ−Ｃ）３．０重量部、ノニオン系添加剤（大日本インキ化学工業（株）製、クリスボン（登録商標）アシスターＳＤ−７）２．０重量部、顔料（大日本インキ化学工業（株）製、ダイラック（登録商標）Ｌ−７５６０）２０．０重量部を添加攪拌し、石油由来率１００％（固形分中比率）のポリウレタン配合溶液を得た。
【００９４】
前処理を行った基材にナイフオーバーロールコーターで８００ｇ／ｍ２の塗布量でコーティングし、ＤＭＦを１０重量％含有する水溶液を凝固浴とする浴槽に３０℃で１０分間浸漬してポリウレタン樹脂配合液を析出凝固させ、つぎに８０℃の温湯で、３０分間浸漬洗浄を行い、１２０℃で熱風乾燥し、石油由来率１００％（積層樹脂層の固形分中比率）の中間体を得た。
【００９５】
つぎに＜石油由来ポリウレタン樹脂３０％溶液＞１００．０重量部に溶剤メチルエチルケトン１２０重量部、アクリルシリコーン（信越シリコーン（株）製、ＫＰ−３６６）２重量部、顔料（大日精化工業（株）製、ＢＳ−７８０）３０重量部を添加攪拌し、石油由来率１００％（固形分中比率）のポリウレタン樹脂配合液を得た。
【００９６】
つぎにナイフオーバーロールコーターで工程紙（大日本印刷（株）製、ＤＥ−４３）に４０ｇ／ｍ２の塗布量でコーティングを行い、７０℃の乾燥機で３０秒間予備乾燥を行い、樹脂配合液の溶剤が残留した半乾燥状態で先に作成した中間体の樹脂面と貼り合わせ、中間体表面が、残留溶剤で溶解することで一体化させ、１４０℃の熱風で乾燥した。これにより６μの厚みの無孔膜が中間体に形成された。
【００９７】
工程紙を剥離することによって皮革調の柄が転写されたシート材が得られた。
【００９８】
つぎにグラビアコーターにて１５０メッシュに彫刻されたロールで溶剤ＤＭＦを１５ｇ／ｍ２を表面に塗布することで、絞柄の山谷の谷部分及び中間体表面を溶解させ、湿式製法で形成された連続孔により通気性を発現させた。
【００９９】
そして、補強材としたレーヨン織物を剥離することで合成皮革を得た。その結果を表１に示す。
【０１００】
【表１】
0005090320.tif 000004
【産業上の利用可能性】
【０１０１】
本発明の合成皮革は、従来のポリ乳酸樹脂などの生分解性を有する植物由来成分樹脂の耐久性の問題を解決し、通気性にも優れるため、ゴルフ、バッティング等のスポーツ用手袋、一般衣料等に好適に使用することができる。